Patent PL-178575-B1 (PL)
Inventor: DERLETH HELMUT
IPC: C08F4/69
Filed: 1994-05-10
Abstract: 1 Nosnik katalizatorów, znam ienny tym , ze zawiera krzemionke oraz fosforan glinu w stosunku krzemionki do fosforanu glinu (10-95) (90-5) wyrazonym w procentach molowych, oraz ewentualnie tytan w ilosci od 0,1 do 40% molowych w przeliczeniu na T 1O 2, jego po- wierzchnia wlasciwa wynosi od 100 do 800 m2/g, temperatura krystalizacji jest wyzsza lub równa 700°C, objetosc porów wynosi od 1,5 do 4 cm 3 /g, oraz gestosc pozorna wynosi od 50 do 500 kg/m3, przy czym miedzy powierzchnia w lasciw a (SS) i objetoscia porów (PV) wystepuje nastepujaca zaleznosc S S < (PV x 564 - 358), gdzie SS i PV oznaczaja odpowiednio wielkosci liczbowe powierzchni wlasciwej wyrazonej w m2 /g i objetosci porów wyrazonej w cm3 /g 3 Sposób w ytw arzania zelu stanow iacego prekursor nosnika katalizatorów , zgodnie z którym w pierw szym etapie alkohol, wode, alkoholan krzemu i kwas m iesza sie w takich ilosciach, ze stosunek molowy wody do krzemu wynosi od 2 do 50, dodaje sie do uzyskanego osrodka hydrolizy w drugim etapie kwasny roztwór zwiazku glinu i/lub roztwór zródla jo n ów fosforanowych, a w trzecim etapie srodek zela tym zujacy, zn am ien n y ty m , ze pierw szy etap przeprow adza sie przy kwasnym pH i obejm uje z jednej strony dodaw anie wody, kwasu, alkoholanu krzemu, alkoholu i ew entualnie alkoholanu tytanu, przy czym tem peratura w czasie dodaw ania jest nizsza lub równa 30°C, . 18 Sposób w ytw arzania nosnika katalizatorów, znam ienny tym, ze zel stanowiacy prekursor wytworzony sposobem, w którym w pierwszym etapie alkohol, wode, alkoholan krzemu 1 kwas miesza sie w takich ilosciach, ze stosunek m olowy w ody do krzemu wynosi od 2 do 50, dodaje sie do uzyskanego osrodka hydrolizy w drugim etapie kwasny roztwór zwiazku glinu i/lub roztwór zródla jonów fosforano- wych, a w trzecim etapie srodek zelatynizujacy, polegajacy na tym, ze pierwszy etap przeprow adza sie przy kwasnym pH i obejm uje. . 22 Katalizator polimeryzacji olefin, znam ienny tym , ze zawiera chrom w ilosci od 0,05 do 10% wagowych w przeliczeniu na calkowita wage katalizatora na nosniku, który zawiera krzemionke oraz fosforan glinu w stosunku krzem ionki do fosforanu glinu (10-95) (90-5) 23 Katalizator polim eryzacji olefin, znam ien n y tym , ze zawiera chrom w ilosci od 0,05 do 10% wagowych w przeliczeniu na calko- w ita wage katalizatora na nosniku, który zaw iera jako skladnik (X) krzemionke, jako skladnik (Y) tlenek glinu 1 jako skladnik (Z) fosforan glinu, w stosunku (X) (Y) (Z)(10-95) (1-80) (1-85) wyrazonym w procentach molowych, jeg o pow ierzchnia w lasciw a w ynosi od 100 24 Sposób polimeryzacji olefin w zawiesinie, znam ienny tym, ze w temperaturze miedzy 20 a 200°C olefiny zawierajace 2 - 8 atomów wegla w czasteczce kontaktuje sie z katalizatorem zawierajacym chroni w ilosci od 0,05 do 10% wagowych w przeliczeniu na calkowita wage katalizatora na nosniku, który zawiera krzemionke oraz fosforan glinu w stosunku krzemionki do fosforanu glinu (10-95) (90-5) 26 Sposób polim eryzacji olefin w zawiesinie, znam ienny tym, ze w tem peraturze m iedzy 20 a 200°C olefiny zawierajace 2 - 8 ato- mów wegla w czasteczce kontaktuje sie z katalizatorem zawierajacym chrom w ilosci od 0,05 do 10% wagowych w przeliczeniu na calko- w ita wage katalizatora na nosniku, który zaw iera jako skladnik (X) krzemionke, jako skladnik (Y) tlenek glinu i jako skladnik (Z) fosforan glinu, w stosunku (X) (Y) (Z)(10-95) (1-80) (1-85) wyrazonym w procentach molowych, jego powierzchnia wlasciwa wynosi od 100 do P L 1 7 8 5 7 5 B1 PL PL PL PL PL PL PL